Brevet FR2530649A2 — publié le 19840127

FR 2530649 A2 19840127 FR 8212605 A 19820720 La présente invention concerne une nouvelle application des composés oxyfluorés du phosphore V en tant qu'adjuvants anti-corrosion pouvant être incorporés dans les peintures et vernis. Elle fait suite à celle explicitée dans le brevet français principal N02352895 déposé au nom de la demanderesse. Dans le brevet principal on a reve.ndiqué de nouvelles compositions oxyfluorées du phosphore V pour le traitement de passivation et de préparation avant peinture de surfaces métalliques. Actuellement, l'on sait que pour de telles applications, sont généralement utilisés les chromates et bichromates minéraux. Bien que les chromates et bichromates soient des inhibiteurs de corrosion efficaces, leur utilisation entraîne quelques difficultés dues à la toxicité des dérivés du chrome VI. La demanderesse a découvert de manière surprenante qu'on pouvait éviter ces inconvénients lorsqu'on incorporait pour empecher la corrosion des surfaces métalliques, des compositions oxyfluorées du phosphore V comme adjuvants dans les peintures et vernis. Les adjuvants de l'invention sont particulièrement avantageux en ce qu'ils donnent d'excellents résultats, comme inhibiteurs de corrosion. Les exemples suivants illustrent l'invention sans toutefois en limiter la portée. Afin de tester les additifs inhibiteurs de corrosion, les essais sont effectués sur les primaires, c'est à dire des peintures destinées à etre en contact avec le métal à protéger. Tous les composés étudiés ont été testés sur un primaire ayant la composition suivante - résine glycérophtalique 42 % - siccatif 0,8 % - inhibiteur de corrosion 20 % - oxyde de fer IO % - charge 9 % - agent mouillant 0,3 % - agent anti-peaux 0,2 % - xylène I7,7 % I00 % Exemple NO 1 On prépare une peinture antirouille de l'invention contenant - huile de lin 45 % - graphite 6 % - oxyde de fer * 37 % - white spirit 5,97 % - siccatif (naphténate de Ca,Mn ,Pb) I,03 % - fluorophosphate de Zn 5 % Exemple N0 2 peinture vinylique contre l'abrasion - érosion marine - résine vinylique hydroxylée I5 % - fluorophosphate 20,5 % - tricrésylphosphate 3,5 % - méthylisobutylcétone 38,5 % - xylène 22,5 % Exemple N0 3 résine glycérophtalique diluée à 50 % - dans le xylène 46 % - fluorophosphate de zinc 11 % - oxyde de fer I8 % - charge I5 % - xylène IO % Ces peintures simples voient leurs propriétés anticorrosion fortement améliorées par l'adjonction du fluorophosphate de zinc. Les monofluorophosphates de l'invention se sont révélés posséder une adhérence, une teneur au brouillard salin et une brillance supérieure aux chromates et phosphates de zinc. REVENDICATIONS 1) Utilisation des composés oxyfluorés du phosphore V en tant qu'ad juvants dans différentes compositions de peintures et vernis caractérisés en ce que lesdites compositions contiennent au moins l'un des composés suivants M2P03F, xH20 Na1PO3F, xH2O Il MIIPO3F, xH2O MI IN (PO3F)2, xH20 dans lesquelles MI est Na, K, Rb, NH4 - MII est Ca, Mn, Ni,- Zn, Cu. x est un nombre entier ou fractionnaire compris entre 0 et 6, selon la revendication 1 du brevet principal. 2) Les composés préférés selon la revendication 1 sont les composés de formule MIIPO3F, xH2O ou M11 est Cd, Mn, Ni, Zn, Cu. x = 8/3 quand MIi est Cd x = 4 quand MII est Mn x = 6 quand MII est Zn, Ni, Cu. 3) inhibiteurs de corrosion selon la revendication 2, caractérisés en ce que les composés oxyfluorés du phosphore V sont presentes entre 1 % et 35 % et de préférence entre I5 % et 25 % dans les formulations de peintures et vernis 4) compositions inhibitrices de corrosion selon la revendication 2 pouvant être incorporées dans lesdites peintures et vernis caractérisées par leurs propriétés intéressantes tant au point de vue tenue à la corrosion que du point de vue brillance et adhérence peinture. 5) compositions de peinture selon l'invention destinée à Qtre appliquée par pulvérisation, induction, injection ou trempage des supports métalliques, minéraux ou organiques à protéger.